ПОЛУКОРПУС ШАРОВОГО КРАНА С ФЛАНЦЕМ И СПОСОБ ЕГО ИЗГОТОВЛЕНИЯ

1. Способ изготовления цельноштампованного полукорпуса шарового крана из толстостенной заготовки трубной формы, включающий нагрев этой заготовки, размещение ее в матрице первого штампа гидравлического пресса двойного действия, выдавливание стенок заготовки с формированием полуфабриката, содержащего цилиндрическую часть и горловину полукорпуса, и раздачу сферической части полукорпуса, отличающийся тем, что при формировании полуфабриката одновременно с обратным выдавливанием стенок заготовки выполняют формование фланца полукорпуса за счет радиального выдавливания пуансоном металла нагретой заготовки в полость матрицы первого штампа, а затем, для раздачи сферической части полукорпуса, осуществляют локальный нагрев раздаваемой части полученного полуфабриката до температуры 1150-1100°, устанавливают полуфабрикат во второй штамп на сферический пуансон и раздают сферическую часть силовым воздействием пуансона.
2. Способ по п.1, отличающийся тем, что раздачу сферической части ведут через подкладную плиту, размещенную на фланце полукорпуса при температуре сформованного фланца и горловины не более 700°C.
3. Способ по п.1, отличающийся тем, что в процессе выдавливания и раздачи используют один пуансон для двух штампов, при этом смену штампа производят посредством смещения стола пресса с предустановленными на нем первым и вторым штампами до совмещения оси пуансона с осью второго штампа.
0
0
0
4. Полукорпус шарового крана, включающий сферическую часть и горловину, отличающийся тем, что он выполнен в соответствии со способом по п.1 из заготовки трубной формы толщиной S с формованием фланца толщиной h, при этом полукорпус представляет собой цельноштампованную с фланцем монолитную деталь при выполнении следующего соотношения 2S<S<3S, где S - толщина стенки исходной заготовки, a S - толщины стенки сферической части полукорпуса.
0
5. Полукорпус шарового крана по п.4, отличающийся тем, что толщина фланца h меньше толщины стенки исходной заготовки S.